(57)【要約】      （修正有）【課題】  簡便で効率的なナノファイバーで構成されるキチン誘導体不織布チューブ、その製造方法およびそのチューブを含む医療用材料を提供する。【解決手段】  キチン誘導体溶液の液滴を液滴供給部３と電極板５との間に噴射し、電荷反発と電場によって細分化し、延伸する。回転モーター７によって駆動される回転支持体６の回転により、回転支持体６の表面に繊維を形成するとともにチューブを直接成形させる。成形されたチューブを高濃度のアルカリ水溶液に浸漬させる等の方法で不溶化処理する。【選択図】  図１
2006299459.tif 000002
【特許請求の範囲】
【請求項１】
キチン誘導体溶液を作製する第１工程と、
上記キチン誘導体溶液の液滴を液滴供給部と電極板との間の電場に曝露し、キチン誘導体の繊維を形成する第２工程と、
第２工程で形成された繊維からチューブを成形する第３工程と、
第３工程で成形されたチューブを不溶化処理に供する第４工程と、
を含み、上記第３工程では、上記液滴供給部と上記電極板との間に配設した回転支持体上に繊維を巻き取ることを特徴とする、キチン誘導体不織布チューブの製造方法。
【請求項２】
上記不溶化処理が成形されたチューブをアルカリ水溶液に浸漬することであることを特徴とする、請求項１記載の方法。
【請求項３】
上記キチン誘導体は脱アセチル化度50〜100％のキトサンであることを特徴とする、請求項１又は２記載の方法。
【請求項４】
上記第２工程で形成された繊維は、直径5μm以下であることを特徴とする、請求項１〜３のいずれか１項記載の方法。
【請求項５】
請求項１〜４のいずれか１項記載のキチン誘導体不織布チューブの製造方法で製造されたキチン誘導体不織布チューブ。
【請求項６】
請求項５に記載のキチン誘導体不織布チューブを含む医療用材料。
【請求項７】
上記医療用材料が再生医療用材料であることを特徴とする、請求項６記載の医療用材料。
【発明の詳細な説明】
【技術分野】
【０００１】
本発明は、例えば、キチン誘導体を用いた生分解性高分子不織布チューブの製造方法に関する。
【背景技術】
【０００２】
キトサン等のキチン誘導体は、成型加工性が良い、化学処理によって新しい機能を付与できる、生体に対して無害である、生物により分解される、といった優れた特性を有する。また、キチン誘導体は、食料廃棄物として大量に存在し、資源の枯渇がない。このような優れた諸性質を有しているため、キチン誘導体は、医療分野、食品分野、農業分野、工業分野及び環境分野などで注目されている。
【０００３】
これまで、キチン誘導体を用いた繊維の製造方法が幾つか報告されている。
例えば、特許文献１には、キトサン繊維の製造方法として、キトサンを水-ジクロル酢酸混合溶液に溶解して紡糸原液とし、該原液を金属塩水溶液中で成型凝固させ、その後にキレート試薬を用いて処理する方法が開示されている。
【０００４】
また、特許文献２及び３には、キトサンを酢酸水溶液と尿素の混合液中に溶解し、次いで塩基性水溶液とアルコールとの混合溶液中で紡糸して繊維化する方法が開示されている。
【０００５】
特許文献４には、原料キチンをアルカリ処理した後、CS2によって硫化し、キチンキトサンビスコースを製造し、そのまま又はセルロースビスコースとの任意の割合で混合してビスコース法の紡糸浴を使用して防止する方法が開示されている。
【０００６】
特許文献５には、キトサンをチオシアン酸ナトリウム水溶液に溶解して、アルコール類の凝固浴中で湿式紡糸を行う方法が開示されている。
【０００７】
さらに、特許文献６には、キトサンの酢酸水溶液を、水溶性有機溶媒(アセトン、エタノール等)単独又はこれらの混合溶媒中に過剰量の塩基性溶液(水酸化ナトリウム等)を凝固浴として湿式紡糸を行い、イソシアネート類、エポキシ系架橋剤を用いて架橋繊維を製造する方法が開示されている。当該方法では、溶剤として、キチン、キトサン及びその誘導体の種類に応じて適切なものを使用できることが記載されている。
【０００８】
特許文献７には、キチンを、ハロゲン化炭化水素とトリクロル酢酸の混合物、N-メチルピロリドン又はN,N-ジメチルアセトアミドと塩化リチウムとの混合物に溶解し、ノズルから水、アルコール類、ケトン類又はアルカリ液等の凝固液中に押出して凝固させ、コットン不織布と積層化することで作製された創傷被覆材が開示されている。また、特許文献８には、キチン誘導体を酸水溶液とリン酸との混合溶液に溶解し、水酸化カルシウム水溶液とエタノールとの混合溶液を紡糸浴として作製されたキチン誘導体-リン酸カルシウム複合体繊維が開示されている。
【０００９】
以上に説明した方法で作製したキチン誘導体繊維は、μm以上のオーダーである。これらの方法では、キチン誘導体を用いて、nmオーダーの繊維を作製することはできない。
【００１０】
一方、ポリマー紡糸方法として、エレクトロスピニング方法（Electrospinning (ELSP)；「電界紡糸」とも呼ばれる）と呼ばれる方法がある。エレクトロスピニング方法は、高電圧電場を用いた方法である。エレクトロスピニング方法に関して、特許文献９では、エレクトロスピニング方法を用いた絹不織布の製造方法、特許文献１０ではエレクトロスピニング方法による、ポリウレタン、コラーゲン、ゼラチン等を用いた不織布や人工血管の製造方法が開示されている。この他にキチン・キトサンを用いたエレクトロスピニング方法に関して報告が幾つかなされている(非特許文献１及び２)。
【００１１】
しかしながら、エレクトロスピニング方法を用いて、ナノファイバーで構成されたキチン誘導体不織布チューブを実際に製造した報告はなされていない。
【００１２】
【特許文献１】特開昭57-232464号公報
【特許文献２】特開昭60-059123号公報
【特許文献３】特開昭61-046565号公報
【特許文献４】特開平09-241928号公報
【特許文献５】特開平10-088429号公報
【特許文献６】特開平2001-031702号公報
【特許文献７】特開2002-219143号公報
【特許文献８】特開2005-023464号公報
【特許文献９】特開2004-068161号公報
【特許文献１０】特開2004-321484号公報
【非特許文献１】Kousaku Ohkawaら, 「Macromolecular Rapid Communications」, 2004年, 第25巻, p.1600-1605
【非特許文献２】Byung-Moo Minら, 「Polymer」, 2004年, 第45巻, p.7137-7142
【発明の開示】
【発明が解決しようとする課題】
【００１３】
上述したように、従来、キトサン等のキチン誘導体を用いて、ナノファイバーで構成された不織布チューブは製造されていなかった。その理由としては、例えば、
1．キチン及びキトサンを溶解させるには酸や特殊溶媒を用いなければならず、繊維原料として汎用性に乏しい、
2．上述した従来技術のキチン誘導体を紡糸原液とした湿式紡糸では、μmオーダー以下の繊維を作製することができず、また湿式紡糸であるためチューブ状の成形が非常に困難である、
という問題があったためである。
【００１４】
そこで、本発明は、上述した実情に鑑み、簡便で、且つ効率的なナノファイバーで構成されたキチン誘導体不織布チューブの製造方法を提供することを目的とする。
【課題を解決するための手段】
【００１５】
本発明者らは、例えば医療用インプラント材料等の原料として用いることができる、ナノファイバーで構成されたキチン誘導体不織布チューブの製造について検討した。
【００１６】
本発明者らは、上記課題を解決するため鋭意研究を行った結果、キチン誘導体溶液の液滴を液滴供給部と電極板との間の電場に曝露することでキチン誘導体の繊維を形成し、形成された繊維からチューブを成形し、さらに成形されたチューブを不溶化処理に供することで、ナノファイバーで構成されたキチン誘導体不織布チューブを効率的に製造できることを見出し、本発明を完成するに至った。
【００１７】
本発明は以下を包含する。
（１）キチン誘導体溶液を作製する第１工程と、上記キチン誘導体溶液の液滴を液滴供給部と電極板との間の電場に曝露し、キチン誘導体の繊維を形成する第２工程と、第２工程で形成された繊維からチューブを成形する第３工程と、第３工程で成形されたチューブを不溶化処理に供する第４工程とを含み、上記第３工程では、上記液滴供給部と上記電極板との間に配設した回転支持体上に繊維を巻き取ることを特徴とする、キチン誘導体不織布チューブの製造方法。
【００１８】
（２）上記不溶化処理が成形されたチューブをアルカリ水溶液に浸漬することであることを特徴とする、（１）記載の方法。
【００１９】
（３）上記キチン誘導体は脱アセチル化度50〜100％のキトサンであることを特徴とする、（１）又は（２）記載の方法。
【００２０】
（４）上記第２工程で形成された繊維は、直径5μm以下であることを特徴とする、（１）〜（３）のいずれか１記載の方法。
【００２１】
（５）（１）〜（４）のいずれか１記載のキチン誘導体不織布チューブの製造方法で製造されたキチン誘導体不織布チューブ。
（６）（５）に記載のキチン誘導体不織布チューブを含む医療用材料。
【００２２】
（７）上記医療用材料が再生医療用材料であることを特徴とする、（６）記載の医療用材料。
【発明の効果】
【００２３】
本発明に係る製造方法によれば、生分解性を有するキチン誘導体不織布チューブを効率良く生産することができる。特に、本発明に係る製造方法により製造されたキチン誘導体不織布チューブは、生分解性で、且つ生体適合性であり、安全性が高いので、医療用材料に使用することができる。
【発明を実施するための最良の形態】
【００２４】
以下、本発明を詳細に説明する。
本発明に係るキチン誘導体不織布チューブの製造方法(以下、単に「本発明に係る製造方法」という)により、生分解性のキチン誘導体不織布チューブを製造することができる。
【００２５】
本発明において、キチン誘導体とは、キチンから化学変化によって生成するいずれの化合物も意味する。キチン誘導体としては、例えば、キトサン、アルカリキチン、キトサン無機・有機酸塩、N-アリルキトサン、N-アルキルキトサン、o-アリルキトサン、o-アルキルキトサン、硫酸化キトサン、ニトロ化キトサン、カルボキシメチル化キチン、トシル化キチン、ベンゾイル化キチン、及びリン酸エステル化キチンが挙げられるが、特にキトサンが好ましい。
【００２６】
キトサンは、キチンを濃アルカリ溶液(例えば、水酸化ナトリウム水溶液等)中で加熱することで得られる脱アセチル化物である。純粋なキチンの脱アセチル化度を0％とし、純粋なキトサンの脱アセチル化度を100％とした場合、脱アセチル化度は一本の高分子におけるキトサンユニット％として表わすことができる。本発明においてキトサンを使用する場合、脱アセチル化度は、溶媒への溶解性や製造する不織布チューブの用途に応じて適宜選択することができる。本発明においては、特に、キチン誘導体として、脱アセチル化度が50〜100％、好ましくは75〜100％、特に好ましくは85〜100％のキトサンを用いることができる。
【００２７】
本発明に係る製造方法では、まずキチン誘導体溶液を作製する。原料となるキチンは、例えばカニ等の甲殻類の殻を室温で塩酸処理して、抽出し、調製する等の公知の方法を用いて調製することができる。あるいは、市販されているキチンを使用してもよい。
【００２８】
次いで、キチンからキチン誘導体を生成し、得られたキチン誘導体を適当な溶媒に溶解することで、キチン誘導体溶液を調製する。使用する溶媒は、下記で説明するエレクトロスピニング方法に適合したものを適宜選択する。例えば、キチン誘導体に対する高い溶解性、低表面張力及び低い沸点といった特性を有する溶媒を、キチン誘導体に対する溶媒として使用することができる。
【００２９】
キチン誘導体溶液としてキトサン溶液を得る場合には、キチンを濃アルカリ溶液(例えば、水酸化ナトリウム水溶液等)中で加熱することで、所望の脱アセチル化度を有するキトサンを調製する。あるいは、市販のキトサン(例えば、北海道曹達株式会社製)を用いることができる。このようにして得られたキトサンを、適当な溶媒に溶解し、キトサン溶液として使用することができる。キトサンに対する溶媒としては、例えば、トリフルオロ酢酸、並びにトリフルオロ酢酸と塩化メチレン、ギ酸、酢酸及び/又はリン酸との混合溶媒が挙げられる。当該混合溶媒におけるトリフルオロ酢酸に混合する他の溶媒の割合は、例えば0〜50％、好ましくは0〜30％、特に好ましくは0〜20％である。また、キトサンをトリフルオロ酢酸と塩化メチレンとの混合溶媒で、例えば50℃で12時間溶解させることで粘度を減少させたものをキトサン溶液とすることができる。
【００３０】
本発明に係る製造方法では、次いで得られたキチン誘導体溶液の液滴を電場に曝露し、キチン誘導体の繊維を形成する。また、形成された繊維からチューブを成形する。具体的には、キチン誘導体溶液をエレクトロスピニング方法に供する。図１に、エレクトロスピニング方法を用いてキチン誘導体溶液からチューブの成形までを行う装置の模式図を示す。当該装置は、インフュージョンポンプ１、注射器２、液滴供給部３、高圧直流定電圧電源４、電極板５、回転支持体６及び回転モーター７から構成されている。以下では、図１に示す装置に基づいて、キチン誘導体溶液からチューブの成形までを説明する。
【００３１】
まず、注射器２中にキチン誘導体溶液８を充填する。また、シリンジ針等の液滴供給部３に注射器２を接続する。さらに、注射器２をインフュージョンポンプ１にセットする。一方、液滴供給部３は、高圧直流定電圧電源４の陽極に接続する。また、電極板５を高圧直流定電圧電源４の陰極に接続する。さらに、棒状の回転支持体６を回転モーター７に接続する。
【００３２】
次いで、液滴供給部３と電極板５との間に高圧直流定電圧電源４を使用して、高電圧をかけることで電場を発生させる。その電場に対して、インフュージョンポンプ１からキチン誘導体溶液８を押出し、液滴供給部３から液滴が形成されるように、キチン誘導体溶液８を噴射する。このようにして形成された液滴が電荷反発と電場によって、細分化し、延伸する。同時に、液滴中のほとんどの溶媒が蒸発する。このようにして、不織布状の繊維が形成される。この際、回転モーター７の駆動によって、回転モーター７に接続した回転支持体６を回転させることで、回転支持体６の表面に繊維が形成されるととともに、チューブが直接成形されることとなる。
【００３３】
なお、液滴を形成する際のインフュージョンポンプ１の送液速度は、0〜30ml/時間、好ましくは0〜10ml/時間、特に好ましくは0〜5ml/時間とする。また、電場を発生させるための電圧は、1〜100kV、好ましくは1〜50kV、特に好ましくは10〜30kVとする。本発明では、直径5μm以下、好ましくは直径0.01〜3μm、特に好ましくは直径0.1〜1μmの繊維が形成される。
【００３４】
また、インフュージョンポンプ１からのキチン誘導体溶液８の噴出量、回転支持体６の種類や径の大きさ及び回転支持体６の回転速度を変えることでチューブの寸法、密度、強度等を任意に設定することができる。
【００３５】
本発明に係る製造方法では、成形されたチューブをさらに不溶化処理に供することで、製造されたキチン誘導体不織布チューブを生体内などの水分が多い環境に曝露しても溶解しないものとすることができる。不溶化処理として、例えば残存する溶媒に対して脱溶媒や中和処理を行った後、水による洗浄を行う。特に、キチン誘導体溶液の作製に使用した溶媒を完全に除去すべく、アンモニア水や水酸化ナトリウム溶液等の高濃度(例えば、10〜50％の濃度)のアルカリ水溶液中に、成形されたチューブを1〜100時間、好ましくは1〜50時間、特に好ましくは1〜20時間浸漬することで、不溶化処理を行う。
【００３６】
以上に説明した本発明に係る製造方法によれば、生分解性を有し、ナノファイバーから構成されたキチン誘導体不織布チューブを得ることができる。このキチン誘導体不織布チューブは生分解性を有し、かつ生体適合性に優れた材料であるため、医療用材料に使用することができる。医療用材料としては、例えば、人工血管、神経再生チューブ等の医療用インプラント材料が挙げられる。特に、細胞培養や組織再生における新しい細胞足場材料として、医療用インプラント材料等の再生医療用材料に使用することができる。
【００３７】
本発明に係る製造方法によれば、繊維が均一で且つ継ぎ目のないチューブを成形することが可能となる。また、本発明では、電極板が形成された繊維によって覆われることはない。従って、常に一定の高電圧をかけることで、厚みのあるチューブを成形することができる。
【実施例】
【００３８】
以下、実施例を用いて本発明をより詳細に説明するが、本発明の技術的範囲はこれら実施例に限定されるものではない。
【００３９】
〔実施例１〕キトサン溶液の作製
北海道曹達株式会社製キトサン（脱アセチル化度98％）1.6gを、トリフルオロ酢酸（和光純薬工業株式会社製）20mlに50℃で12時間かけて溶解した。次いで、この溶液に塩化メチレンを5ml加えて希釈することで、キトサン溶液の粘度を減少させた。当該キトサン溶液を以下の実施例で使用する。
【００４０】
〔実施例２〕キトサンナノファイバーでできた不織布の作製
図２にエレクトロスピニング装置の写真を示す。エレクトロスピニング装置は高圧直流定電圧電源（日本スタビライザー株式会社製HSP-30k-2）、インフュージョンポンプ（HARVARD APPRATUS製 11Plus）、針（テルモ株式会社製 シェアフィールド SVセット 22G）、電極板（アルミ箔、銅板など）で構成される。
【００４１】
実施例１で作製したキトサン溶液2mlを、注射器（テルモ株式会社製 テルモシリンジ SS-10SZ）に入れて、針につないだ後にインフュージョンポンプにセットした。インフュージョンポンプの送液速度を1ml／時間で針と電極板との間に高圧直流定電圧電源を使用して、25ｋVの電圧をかけたまま、針からキトサン溶液を2時間かけて噴出した。このようにして作製したキトサンナノファイバー不織布の走査型電子顕微鏡(SEM)写真を図３Ａ〜Ｂに示す。図３Ａの写真は、1500倍に拡大したSEM写真であり、スケールバーの長さは、10μmである。一方、図３Ｂの写真は、15000倍に拡大したSEM写真であり、スケールバーの長さは、1μmである。
【００４２】
図３Ａ〜Ｂの写真から、キトサンナノファイバー不織布は、1μｍ以下のキトサンナノファイバーでできていることが判った。
【００４３】
〔実施例３〕キトサンナノファイバーでできた不織布の水に対する不溶化処理
実施例２において作製したキトサンナノファイバー不織布を、水酸化ナトリウム200gを水500mlに溶解した水溶液に12時間浸漬した。その後、3回蒸留水で当該不織布を洗浄することで、吸着した水酸化ナトリウムを完全に除去した。水に対する不溶化処理を施した後、得られたキトサンナノファイバー不織布をSEMによって観察した。不溶化処理後のキトサンナノファイバー不織布の走査型電子顕微鏡(SEM)写真を図４Ａ〜Ｂに示す。図４Ａの写真は、1500倍に拡大したSEM写真であり、スケールバーの長さは、10μmである。一方、図４Ｂの写真は、15000倍に拡大したSEM写真であり、スケールバーの長さは、1μmである。
【００４４】
図４Ａ〜Ｂから、不溶化処理後のキトサンナノファイバー不織布は、エレクトロスピニング直後のナノファイバーの形状を大体保っていることが判った。
【００４５】
〔実施例４〕ナノファイバーでできたキチン誘導体不織布チューブの製造
本実施例では、図２に示すエレクトロスピニング装置に、さらに回転モーター及び回転支持体を配設した装置を用いた。
【００４６】
実施例１で作製したキトサン溶液2mlを、注射器（テルモ株式会社製 テルモシリンジ SS-10SZ）に入れて、針につないだ後にインフュージョンポンプにセットした。針先に高圧直流定電圧電源の陽極を接続した。また、回転支持体として直径1.8mmのステンレス棒を針の向きに対して垂直かつ同じ高さになるように配設し、ステンレス棒の一方の端を回転モーターと連結し、自動で回転できるようにした。さらに針とは逆のステンレス棒の後方に電極板として縦100mm横50mmのステンレス板を配設し、これに高圧直流定電圧電源の陰極を接続した。ここで針先とステンレス棒との距離を15cm、ステンレス棒と電極板との距離を5cm、ステンレス棒の回転速度は100rpmとした。インフュージョンポンプの送液速度を2ml／時間とし、針と電極板との間に高圧直流定電圧電源を使用して、25ｋVの電圧をかけたまま、針からキトサン溶液を1時間かけて噴出した。また、同時に回転モーターによってステンレス棒を回転させた。このようにして、噴出と同時にステンレス棒の表面にキトサンナノファイバーが生成し、ステンレス棒が回転することで自動的に巻き取られナノファイバーはチューブ状に成形され、不織布チューブとなった。
【００４７】
得られた不織布チューブの写真を図５Ａ〜Ｃに示す。得られた不織布チューブは、長さ約5cm、外径5.1mm、内径1.9mmであり、重量は1cm当たり0.038ｇであった。
【００４８】
〔実施例５〕ナノファイバーでできたキチン誘導体不織布チューブの水に対する不溶化処理
実施例４において作製したキトサンナノファイバー不織布チューブを28%アンモニア水50gに12時間浸漬した。その後、3回蒸留水で当該不織布チューブを洗浄することで、吸着したアンモニア水を完全に除去した。こうして得られた不溶化した不織布チューブは、長さ約4.8cm、外径4.3mm、内径1.7mmであり、重量は1cm当たり0.022ｇであった。
【図面の簡単な説明】
【００４９】
【図１】図１は、エレクトロスピニング方法を用いてキチン誘導体溶液からチューブの成形までを行う装置の模式図を示す。
【図２】図２は、エレクトロスピニング装置の写真を示す。
【図３】図３Ａ〜Ｂは、実施例２で作製したキトサンナノファイバー不織布の走査型電子顕微鏡写真を示す。
【図４】図４Ａ〜Ｂは、実施例３で作製した不溶化処理後のキトサンナノファイバー不織布の走査型電子顕微鏡写真を示す。
【図５】図５Ａ〜Ｃは、実施例４で作製したキトサンナノファイバー不織布チューブの写真を示す。
【符号の説明】
【００５０】
１：インフュージョンポンプ
２：注射器
３：液滴供給部
４：高圧直流定電圧電源
５：電極板
６：回転支持体
７：回転モーター
８：キチン誘導体溶液
【図１】
2006299459.tif 000003
【図２】
2006299459.tif 000004
【図３】
2006299459.tif 000005
【図４】
2006299459.tif 000006
【図５】
2006299459.tif 000007